ЛИТЕЙНАЯ ФОРМА ДЛЯ ПРОИЗВОДСТВА ЛИТЕЙНЫХ СТАЛЕЙ В ПРОЦЕССЕ ЭЛЕКТРОШЛАКОВОГО ПЕРЕПЛАВА

1. Литейная форма для производства литейных сталей в процессе электрошлакового переплава в инертном газе или в процессе электрошлакового переплава под давлением, отличающаяся тем, что литейная форма содержит непрямоугольный и некруглый внутренний медный рукав шириной, w, 1000-2500 мм и толщиной, t, 700-1250 мм, причем короткие стороны в направлении толщины медного рукава по меньшей мере частично имеют участки с искривленными поверхностями, и причем длинные стороны в направлении ширины по меньшей мере частично имеют участки с искривленными поверхностями.
2. Литейная форма по п. 1, причем искривленные поверхности коротких сторон имеют постоянный радиус кривизны.
3. Литейная форма по п. 1, причем искривленные поверхности коротких сторон имеют переменный радиус кривизны и, факультативно, прямолинейные участки.
4. Литейная форма по любому из предыдущих пунктов, причем толщина литейной формы на половине ширины, т.е. на w/2, равна толщине на четверти толщины литейной формы, т.е. на w/4 от обеих коротких сторон литейной формы.
5. Литейная форма по любому из предыдущих пунктов, причем толщина литейной формы на половине ширины, т.е. на w/2, по меньшей мере на 10 мм толще, чем толщина на четверти толщины литейной формы, т.е. на w/4, от обеих коротких сторон формы.
6. Литейная форма по п. 3, причем литейная форма имеет овальную, эллиптическую или суперэллиптическую геометрическую форму.
7. Литейная форма по любому из предыдущих пунктов, причем литейная форма имеет ширину 1500-2000 мм и/или толщину 800-1050 мм.
8. Литейная форма по любому из предыдущих пунктов, причем длинные стороны имеют по меньшей мере один прямолинейный участок.
9. Литейная форма по любому из предыдущих пунктов, причем внутренний медный рукав не имеет сварных швов.
10. Устройство для электрошлакового переплава в инертном газе или электрошлакового переплава под давлением, отличающееся тем, что оно снабжено литейной формой по любому из предыдущих пунктов.
11. Слиток инструментальной стали, подвергнутый электрошлаковому переплаву ESR и предназначенный  для получения литейных форм или штампов, отличающийся тем, что стальной слиток может быть получен в устройстве по п. 10, причем стальной слиток является непрямоугольным и некруглым и имеет ширину, w, 1000-2500 мм и толщину, t, 700-1250 мм, причем короткие стороны в направлении толщины слитка по меньшей мере частично имеют участки с искривленными поверхностями, и причем длинные стороны в направлении ширины по меньшей мере частично имеют участки с искривленными поверхностями.